【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
炭酸塩系充填材として、低級もしくは中間級充填材および／または場合によって高性能級充填材を含有する、一般的に知られているタイプのセメント組成物の調製方法であって、
−  低級もしくは中間充填材が、充填材プレブレンドを形成する処理有効量の少なくとも１種の超微粉充填材で処理される、少なくとも１つの第１のステップ、および
−  得られた充填材プレブレンドが、少なくとも１種の流動化剤からなるもしくは少なくとも１種の流動化剤を含む処理剤で処理される、少なくとも１つのその後のもしくは第２のステップ
を含むもしくはこれらのステップからなることを特徴とする、方法。
【請求項２】
２つのステップが、型通りの添加剤、不活性添加剤の添加によって分けられることを特徴とする、請求項１に記載の方法。
【請求項３】
超微粉充填材または流動化剤によるそれぞれの処理ステップが、分割できることを特徴とする、請求項１または２に記載の方法。
【請求項４】
流体化剤の存在において実行されることを特徴とする、請求項１から３のいずれか一項に記載の方法。
【請求項５】
炭酸塩系充填材が、炭酸カルシウムだけを含有する充填材として定義されることを特徴とする、請求項１から４のいずれか一項に記載の方法。
【請求項６】
炭酸塩系充填材が、
−  天然炭酸カルシウムもしくは粉砕炭酸カルシウム（ＧＣＣ）、
−  沈降炭酸カルシウムであるＰＣＣ、
−  または、ＣａＣＯ３含有岩石であって、大理石、白亜、方解石、ならびに他の天然およびよく知られている形態の天然炭酸カルシウムから選択されるものの互いの混合物、ならびにＧＣＣおよびＰＣＣのブレンドもしくは混合物
の中から選択され、ＧＣＣ／ＰＣＣ比率が、０〜１００から１００〜０乾燥重量％から選択されることを特徴とする、請求項１から５のいずれか一項に記載の方法。
【請求項７】
充填材が、
ｄ５０＝９〜７ミクロン、ブレーン＝６９０〜４６２ｍ２／ｇの粗粒炭酸カルシウム、
ｄ５０＝約１０．８〜１０．４ミクロンの粗粒炭酸カルシウム、
ｄ５０＝１８ミクロン、ブレーン＝３６５ｍ２／ｇの粗粒炭酸カルシウム
の中から選択されることを特徴とする、請求項５または６に記載の方法。
【請求項８】
前記超微粉充填材が、
−  約１ミクロンから約６ミクロンのｄ５０
および
ブレーン＞１０００ｍ２／ｋｇとして通常定義される高い比表面積
によって定義されることを特徴とする、請求項１から７のいずれか一項に記載の方法。
【請求項９】
前記超微粉充填材が、
−  ｄ５０＝約１〜２ミクロンのシリカフューム、
−  ｄ５０＝約３から６ミクロンのメタカオリン、
−  ｄ５０＝約１から５ミクロンの白亜、
−  ｄ５０約１ミクロンの方解石、
−  ｄ５０約３ミクロンの非常に微細な白色石灰石、
−  ｄ５０約１から６ミクロンの大理石、
−  ｄ５０  １〜２ミクロンの超微粉炭酸カルシウム、
−  ｄ５０約２．４ミクロンの微結晶性胡粉からの超微粉炭酸カルシウム、
−  ｄ５０：１．８６ミクロンの超微粉シリカ製品、
−  ｄ５０＝２．２９ミクロンの改質炭酸カルシウム（ＭＣＣ）、
−  ｄ５０＝１．５２ミクロンのＰＣＣ（沈降炭酸カルシウム）
の中から選択されることを特徴とする、請求項１から８のいずれか一項に記載の方法。
【請求項１０】
前記超微粉充填材が、
−  ｄ５０＝２．４ミクロンの超微粉炭酸カルシウム、
−  シリカフューム、
−  メタカオリン、
−  ｄ５０  １〜２ミクロンの超微粉炭酸カルシウム
の中から選択されることを特徴とする、請求項１から９のいずれか一項に記載の方法。
【請求項１１】
下記の選択肢の１つに従って実行することができることを特徴とする、請求項１から１０のいずれか一項に記載の方法：
１  充填材プレブレンドが、混練もしくは混合装置に導入される前に、流動化剤により効率的に処理される、
２  充填材プレブレンドが、混練もしくは混合装置に導入された後、流動化剤により処理される、
３  充填材プレブレンドが、混練もしくは混合装置に導入される前に、部分的に効率的に処理され、また混合もしくは混錬装置中に、前処理状態で導入された後に、部分的に処理され、２つの部分処理物の合計が、処理の観点から有効である。
【請求項１２】
有効な量の処理流動化剤の少なくとも一部、または有効な量の全部が、混練もしくは混合装置につながる重量計量装置上で充填材プレブレンドと混合されることを特徴とする、請求項１から１１のいずれか一項に記載の方法。
【請求項１３】
セメント組成物を調製する方法であって、
ａ）上記において炭酸カルシウム系充填材として定義される、乾燥粗粒炭酸カルシウム充填材の粉末を提供するステップ、
ｂ）前記炭酸カルシウム系充填材を、有効な処理量の少なくとも１種の超微粉充填材と混合し、こうして充填材プレブレンドを提供するステップ、
ｃ）充填材プレブレンドを、少なくとも１種の流動化剤と混合し、こうして前処理した充填材プレブレンドを生成させるステップ、
ｄ）前処理した充填材プレブレンドを、混合水を既に含むまたは型通りのもしくは非阻害性添加剤を含有し得る混合水の組成物を既に含有する混練もしくは混合装置に導入するステップ、
ｅ）場合によって、ステップｃ）の前もしくは後に、骨材を添加するステップ、
ｆ）この装入材料を、有効な期間の間、混練もしくは混合するステップ、
ｇ）セメント組成物を回収するステップ、
を含むまたはこれらのステップからなり、
ｈ）また、場合によって槽底流体化剤の存在において実行される
ことを特徴とする、請求項１から１２のいずれか一項に記載のセメント組成物を調製する方法。
【請求項１４】
セメント組成物の調製方法であって、
ａ）上記において定義した、乾燥粗粒炭酸カルシウム低もしくは中間級充填材の粉末を提供するステップ、
ｂ）前記炭酸カルシウム系充填材を、少なくとも１種の超微粉充填材と混合して、充填材プレブレンドを形成するステップ、
ｃ）プレブレンドを、有効な処理量の一部の、少なくとも１種の流動化剤と混合し、こうして部分的に前処理した充填材プレブレンドを生成させるステップ、
ｄ）部分的に前処理した充填材プレブレンドを、混合水を既に含有するまたは型通りの添加剤を含有し得る混合水の組成物を既に含有する混練もしくは混合装置に導入するステップ、
ｅ）ステップｃ）の前もしくはステップｃ）の間に、混練もしくは混合装置に、有効な処理量もしくは割合の流動化剤の残りを導入するステップ、
ｆ）場合によって、ステップｃ）およびｄ）の前もしくは後に、骨材を添加するステップ、
ｇ）この装入材料を、有効な期間の間、混練もしくは混合するステップ、
ｈ）前記セメント組成物を回収するステップ、
を含むまたはこれらのステップからなり、
ｉ）また場合によって槽底流体化剤の存在において実行される
ことを特徴とする、請求項１から１２のいずれか一項に記載のセメント組成物の調製方法。
【請求項１５】
前記セメント組成物の調製方法であって、
ａ）上記において定義した、乾燥炭酸カルシウム系充填材の粉末を提供するステップ、
ｂ）前記炭酸カルシウム系充填材を、少なくとも１種の超微粉充填材とブレンドもしくは混合し、未処理充填材プレブレンドを形成するステップ、
ｃ）未処理充填材プレブレンドを、有効な処理量の少なくとも１種の流動化剤、混合水を既に含有するまたは型通りの添加剤を含有し得る混合水の組成物を既に含有する混練もしくは混合装置に導入するステップ、
ｄ）この装入材料を、有効な期間の間、混練もしくは混合するステップ、
ｅ）場合によって、ステップｃ）の前もしくは後に、骨材を添加するステップ、
ｆ）前記セメント組成物を回収するステップ、
ｇ）また、槽底流体化剤の存在において実行される
ことを特徴とする、請求項１から１２のいずれか一項に記載のセメント組成物の調製方法。
【請求項１６】
前記有効な期間が、２〜１５分のオーダーにおけるものであることを特徴とする、請求項１３から１５のいずれか一項に記載の方法。
【請求項１７】
処理剤が、未処理充填材の前もしくは後に導入され得るが、第２の場合、この処理剤が、数秒から１０秒などのうちに、これらの充填材の後に迅速に導入されなければならないことを特徴とする、請求項１から１６のいずれか一項に記載の方法。
【請求項１８】
最初に骨材を混練もしくは混合装置に導入し、またこれらの骨材を、場合によって、他のステップを行う前に、少量の水および／または流体剤により混合することを特徴とする、請求項１から１７のいずれか一項に記載の方法。
【請求項１９】
粗粒充填材および超微粉充填材のプレブレンドのための処理剤が、流動化剤もしくは少なくとも１種の流動化剤、および場合よって少なくとも１種の可塑剤からなり、またはこれらを含むことを特徴とする、請求項１から１８のいずれか一項に記載の方法。
【請求項２０】
流体化剤が使用されることを特徴とする、請求項１から１９のいずれか一項に記載の方法。
【請求項２１】
流動化剤が、
−  スルホン化ナフタレン縮合物もしくはスルホン化メラミンホルムアルデヒドから生産された製品、
−  ポリカルボキシレート、
−  ポリカルボキシレートエーテル
の製品または系列、およびそれらのブレンドの中から選択されることを特徴とする、請求項１から２０のいずれか一項に記載の方法。
【請求項２２】
請求項１から２１のいずれか一項に記載の方法であって、
充填材ブレンドもしくはプレブレンドの前処理および処理のために使用される流動化剤の用量が、
−  エンドユーザーの場所において、流動化剤の用量が、乾燥／乾燥基準でセメント１００ｋｇについて０．３から３ｋｇの範囲であり、
−  実験室条件において、同一のものの割合が、炭酸塩（乾燥）の０．０５から０．１重量％の範囲、すなわち乾燥／乾燥基準で０．１から０．３ｋｇ／１００ｋｇのセメントの範囲であり、
−  すなわち、乾燥／乾燥基準で０．８から１．２ｋｇ／１００ｋｇのセメントであることを特徴とする、方法。
【請求項２３】
エンドユーザーの場所において、流動化剤／可塑剤の比率が、重量乾燥基準で１００／０から９０／１０の範囲にあることを特徴とする、請求項２２に記載の方法。
【請求項２４】
バッチ方式または連続方式で行われることを特徴とする、請求項１から２３のいずれか一項に記載の方法。
【請求項２５】
粗粒のプレブレンド（Ａ）、少なくとも１種の超微粉充填材とプレブレンドした低級もしくは中間炭酸カルシウム系充填材を含むか、またはこの粗粒のプレブレンド（Ａ）および前記炭酸カルシウム系充填材からなる製品。
【請求項２６】
請求項２５に記載の、超微粉充填材との粗粒充填材の上記プレブレンド（Ａ）を、水性系により混合するステップによって得られる水性組成物（Ｂ）。
【請求項２７】
少なくとも１種の流動化剤により、または流動化剤を含有する水性系により処理または前処理した、プレブレンド（Ａ）もしくは請求項２５または２６に記載の組成物（Ｂ）からなるまたはこのプレブレンド（Ａ）もしくはこの組成物（Ｂ）を含む製品（Ｃ）。
【請求項２８】
請求項２５、２６および２７に記載の、少なくとも１種の流動化剤により処理した充填材＋超微粉充填材のプレブレンド（Ａ）、または水性組成物（Ｂ）、または製品（Ｃ）を組み込んでいるセメント組成物。
【請求項２９】
請求項１から２４のいずれかに記載の方法によって調製している事実を特徴とする、少なくとも１種の流動化剤により処理した充填材＋超微粉充填材のプレブレンドを組み込んでいるセメント組成物。
【請求項３０】
セメント産業における、請求項２５、２６および２７に記載のセメント組成物、またはプレブレンド（Ａ）もしくは水性組成物（Ｂ）または製品（Ｃ）の使用。
【請求項３１】
セメントエレメントであって、セメント産業において、コンクリートエレメントを作製するため、請求項２５、２６および２７に記載のセメント組成物、または、プレブレンド（Ａ）もしくは水性組成物（Ｂ）もしくは製品（Ｃ）、および／または、請求項１から２４により調製したセメント組成物を組み込んでいるセメントエレメント。